(57)【要約】  本発明はヒートセット印刷、特にはヒートセットオフセット輪転印刷において使用するにふさわしい、新規で有用なインキ配合物および対応するワニスに関する。本発明のインキ組成物は、２００℃から２４０℃の沸点範囲を有する少なくとも１つの溶剤を含み、該溶剤は４０℃から６０℃の範囲の印刷されたウェブ温度でインキ組成物が乾燥することを許容するに適当な量で配合物内に存在する、フルーティングを防止する。【特許請求の範囲】
【請求項１】
ヒートセット印刷用のインキ組成物であって、２００℃から２４０℃の沸点範囲を有する少なくとも１つの溶剤を含み、該溶剤は４０℃から６０℃の範囲の印刷されたウェブ温度でインキ組成物が乾燥することを許容するに適当な量で配合物内に存在する、フルーティングを防止する組成物。
【請求項２】
２００℃から２４０℃の沸点範囲を有する溶剤がワニス内に存在する、請求項１記載のインキ組成物。
【請求項３】
２００℃から２４０℃の沸点範囲を有する溶剤がミネラルオイルである、請求項１または２記載のインキ組成物。
【請求項４】
２００℃から２４０℃の沸点範囲を有する溶剤が植物油由来のものである、請求項１または２記載のインキ組成物。
【請求項５】
溶剤が植物油エステルまたは脂肪酸のエーテルまたはグリコールエーテルである、請求項４記載のインキ組成物。
【請求項６】
ドライピグメント、ピグメントペーストまたはフラッシュピグメントの形態でピグメントが存在する、請求項１から５のいずれか１項記載のインキ組成物。
【請求項７】
ピグメントがＳｕｎｂｒｉｔｅ  Ｙｅｌｌｏｗ１３（黄色）、Ｓｙｍｕｌｅｒ  Ｃａｒｍ  ６Ｂ３０６（マゼンタ）、Ｐｈｔａｌｏ  Ｂｌｕｅ  ３４０５（シアン）またはＥｌｆｔｅｘ  ２２５（カーボンブラック）の１つ以上から選択される、請求項１から６のいずれか１項記載のインキ組成物。
【請求項８】
最大４５重量％までのピグメント、ピグメントペースト、またはフラッシュピグメント、４０重量％よりも多いバインダー、１０重量％よりも多い１つ以上の溶剤、１重量％よりも多い少なくとも１つの２００℃から２４０℃の沸点を有する溶剤、および任意にさらに添加剤を含む非フルーティングヒートセットインキ組成物であって、印刷プロセス中に、４０℃から６０℃の印刷されたウェブ温度で乾燥するインキ組成物。
【請求項９】
請求項１から８のいずれか１項記載のインキ組成物を調製するために有用なワニスであって、少なくとも１つの２００℃から２４０℃の沸点を有する溶剤を含み、該ワニスは生成されるインキ組成物が、印刷プロセス中に、４０℃から６０℃の印刷されたウェブ温度で乾燥することを許容するのに適当であって、フルーティングを防止するワニス。
【請求項１０】
ミネラルオイルまたは植物油に基づくワニスである、請求項９記載のワニス。
【請求項１１】
少なくとも１つの２００℃から２４０℃の沸点を有する溶剤を含むワニスの、印刷プロセス中に、４０℃から６０℃の印刷されたウェブ温度で乾燥する、フルーティングを防止するインキ組成物を調製するための使用。
【請求項１２】
請求項１から１１のいずれか１項記載のインキ組成物を用いるヒートセット印刷プロセスであって、インキが４０℃から６０℃の印刷されたウェブ温度で乾燥し、フルーティングが防止されることを特徴とする印刷プロセス。
【請求項１３】
ヒートセットオフセット輪転印刷プロセスである、請求項１２記載のヒートセット印刷プロセス。
【請求項１４】
ヒートセットオフセット輪転印刷プロセスにおける、請求項１から８１のいずれか１項記載のインキ組成物の使用。
【請求項１５】
インキ組成物が４０℃から６０℃の印刷されたウェブ温度で乾燥する、請求項１４記載の使用。
【発明の詳細な説明】
【技術分野】
【０００１】
本発明はヒートセット印刷に適当な、新規で有用なインキ配合物および対応するワニスに関し、特にはヒートセットオフセット輪転印刷において使用するにふさわしい、印刷プロセス中にフルーティングを回避するために適するものに関する。
【０００２】
印刷プロセスは、公知のオフセット印刷プロセス、すなわち湿し溶液を含む公知のオフセット印刷版を使用するものである。
【０００３】
本発明は、更に公知のヒートセットオフセット輪転印刷プロセスにおける、新規なインキ配合物の使用に関する。さらには、本発明のインキ配合物を使用した公知のヒートセットオフセット輪転印刷プロセスに関し、該プロセスは乾燥工程が低温、すなわち４０℃から６０℃の印刷されたウェブ温度で行われる点に特徴を有し、かかる低温はフルーティングを回避することを可能にする。本発明において「公知のヒートセットオフセット輪転印刷プロセス」は、乾式のオフセット印刷版に相対する、湿し溶液が印刷版において使用されるものを意味する。本発明に従うヒートセット印刷インキ組成物は、２００℃から２４０℃の沸点範囲の少なくとも１つの溶剤を含み、該溶剤が４０℃から６０℃の印刷されたウェブ乾燥温度においてインク組成物が乾燥するのに適当な量でインキ配合物中に存在し、フルーティングを回避する。
【０００４】
ヒートセット印刷プロセス中に、印刷インキは高温でオーブン中で乾燥される。印刷プロセスの乾燥プロセスの初期段階では、コーテッドペーパーに含まれていた湿分が非イメージ化領域から急速に蒸発し、コーテッドペーパーの非イメージ化領域における断面方向での大きな収縮をもたらす。これに反して、コーテッドペーパー上の印刷されたインキ層が伝熱および湿分蒸発バリヤーの役割をするので、イメージ化領域下のコーテッドペーパーの湿分はゆっくり蒸発し、コーテッドペーパーのイメージ化領域における断面方向での小さな収縮をもたらす。その結果、コーテッドペーパーの非イメージ化領域は、乾燥プロセスの間に隣接するイメージ化領域を断面方向に圧縮し、イメージ化領域の座屈をもたらす。
【０００５】
この現象は「フルーティング」として公知であり、ヒートセット印刷、特にはヒートセットオフセット輪転印刷の際に発現し、ファイバー破砕、波打ち、および静電気的なくっつきなどのような様々な欠陥および顧客の苦情を引き起こす。
【０００６】
その問題は紙に関連し、紙ウェブの骨格をなしている木質ファイバーの構造により生じる。木材は異なるファイバーの不均質な化合物である。これらの構造は化学結合によって安定させられる。それらのファイバー間には水分子が存在し、それはスペーサーとして作用してファイバーを離れて維持し、その結果ペーパーウェブの寸法安定性を保証する。印刷プロセス中に、ファイバーはより多くの水を吸収して膨潤する。インキに加えて熱風浮上分離ドライヤ中で、さらに、紙も乾燥させられる。ファイバー間の水分子は蒸発し、ファイバーが互いに近接して接触するようになることを可能にする。ペーパーウェブは収縮する。新しい化学結合がそれらのファイバー間に形成される。紙の寸法はこのように変化する。印刷プロセスの後、ペーパーウェブに水分の異なる領域がある（すなわちイメージ化領域および非イメージ化領域中の水分含有量）ので、ウェブの寸法の変化は他の隣接した領域よりもある領域においてより厳しいものとなる。異なる水分を含むこれらの領域のファイバーの異なる膨潤および収縮の程度のため、紙は波打つ。新しく作成された化学結合は非常に強く、それらは、再給湿プロセスの後にも完全には壊されないだろう。
【０００７】
言いかえれば、本発明の目的のために用語「フルーティング」は、ヒートセットドライヤを通過した後に印刷された紙に形成される波打ったしわ、うねりまたは帯域として定義される。一連のしわが、プレスにより生じるウェブの移動方向に沿って現れる。それらは前述のように多かれ少なかれ永久的である。すなわち、生成物が供給された後、数か月後まで緩和されない。ヒートセット印刷におけるフルーティングの問題を克服するために多くの努力がなされた。先行技術によれば、たとえば、Ｊｐｎ  Ｔａｐｐｉ  Ｊ．，（２００３）、ｖｏｌ．５７，ｎｏ．１，２００３年，１月、９２−９７頁に新規な紙製品が示唆されている。オフセット輪転印刷でフルーティングを引き起こさない紙材が王子製紙により発売された。オフセット輪転印刷の後の乾燥に起因する収縮力が最小限にされることが述べられる。しかしながら、そのような紙の使用はより高いコストを引き起こす。また、いくつかの用途では、印刷業者と同様に出版者も紙選択が制限される。さらに、コーティングがフルーティングを回避するための技術として示唆される。Ｔａｐｐｉ  Ｊ．，（２０００）、ｖｏｌ．８３，ｎｏ．４，２０００年４月，８４頁において、フルーティングを起こす傾向はコーティング配合物によって大部分は決定され、より少ない吸収のコーティングがより少ないフルーティングに結びつくことが記載される。
【０００８】
２００２年（第６９回）のパルプおよび紙研究会議中（２００２年６月、１７−１８日、東京）、および対応するレポート（Ｐ−０６、１６６−１７１頁（東京：Ｊａｐａｎ  ＴＡＰＰＩ，２００２，１８６ｐｐ））において、高い乾燥温度（１３５℃）が、オフセット印刷と洗浄のプロセスの間のフルーティングの形成を防止することが記載される。印刷プロセスの初期段階中の乾燥条件が、フルーティングの防止において重要であると説明される。
【０００９】
さらに、フルーティングを緩和するための市場における再加湿があるが、再現可能な結果を与えない。
【００１０】
Ｊ．Ｐｕｌｐ  Ｐａｐ．Ｓｃｉ，（１９９３年９月）、Ｖｏｌ．１９，ｎｏ．５，Ｊ２１４−２１９には、理論的および実験の分析があり、乾燥機の設計および操作の変更によってフルーティングを緩和することが提案されている。
【００１１】
米国特許６，２５０，２２０は、始動時にウェブが冷たいローラーと接触する際の、オフセット印刷プレスにおける、しわ、裂け、およびウェブの破壊をなくすシステムおよび方法に関する。システムは裂けを生成するしわを除去するために操作される。始動時に、スプレッダーローラーがウェブに衝突し、しわを伸ばす。プレスの加圧中に、紙の熱間収縮がさらに所望の延伸を達成し、スプレッダーローラーはウェブ上のインキの汚れを防ぐために引っ込ませられる。スプレッダーの不均一な圧力は、ウェブを方向付け、ウェブのセンタリングを向上させるために使用される。
【００１２】
米国特許６，０５８，８４４は、「フルーティング」または「しわ寄り」の問題を最小限にするための方法および装置に関する。これは両面が熱硬化性のインキで印刷された軽量のコーティングされた紙の印刷されたウェブにおいて発生し、ヒートセットオフセット輪転印刷機において、印刷されたウェブがプレスのインキ乾燥およびヒートセットオーブンから出て、オーブンの下流のウェブ冷却用の冷ロールを通過する際に、ウェブをその幅方向に伸ばすプレスを設け、それにより印刷されたウェブを、ウェブが冷却され、インキが永久的に硬化するまで水平で平滑な状態に保持する。冷却に先立ち、および冷却中にウェブを伸ばすことは、インキを水平な状態で硬化することを許容する。なぜなら、インキの硬化中にウェブは水平でフルーティングの無い状態に保持されるからである。この方法および装置は、高速で、公知の紙よりもより軽いグレードの紙でのプレスの操作を促進し、向上した生産効率、より低いコスト、向上された印字品質、およびオフセット輪転印刷の新販路へのアクセスを提供する。
【００１３】
さらに、改善された乾燥性を備えたヒートセットオフセット印刷用のインキ組成物は、先行技術に記載されている：
【００１４】
米国５，７１３，９９０および米国５，８７５，７２０は、印刷インキビヒクル中の溶剤として高沸点油を含むインキ組成物を開示する。さらに、米国６，２０６，９６０は増粘された桐油が溶剤として開示される。これはインキ組成物中に存在し、３５０℃よりも高い温度でのみ分解する。米国６，２０６，９６０に記載された印刷プロセス中に示唆された乾燥温度は最大１４９℃である。米国６，７０９，５０３は、インキ組成物中の溶剤として改質されたあまに油を開示する。この溶剤は３５０℃を越える温度でのみ分解する。印刷プロセス中の乾燥温度は高いと記載される。米国４，３２７，０１１は、ウェブ温度を減少させることにより乾燥プロセスの間のエネルギーを節約することを開示する。１２１−１２７℃の通常の乾燥温度を２８−３５％減少、すなわち約８０℃にすることができると記載されている。この温度は例外的に低いと説明される。米国５，４２７，６１５は３５０℃よりも高い温度でのみ分解して、高い引火点を有する脂肪酸エステル溶剤について開示する。米国５，５５２，４６７はヒートセットオフセット輪転印刷プロセス、および１００から１８０℃の高い乾燥温度で利用されるインキを開示する。
【００１５】
ヒートセット印刷中にフルーティングを減じるか回避するための当該技術分野における様々な異なるアプローチから、波打ちおよびフルーティングを減じることにより、よりよい印字品質を獲得するためにインキ特性を改善する強い必要が存在することが明らかになった。ヒートセット印刷、特には特定のヒートセットオフセット輪転印刷で生じる「フルーティング問題」に関して、優秀な品質を有するインキ組成物および対応するワニスを提供することはしたがって本発明の目的である。
【００１６】
印刷プロセス中に、例外的に低い温度で乾燥するように配合されたインキ組成物が、フルーティングの問題を解決することが見出された。
【００１７】
本発明は特許請求の範囲において述べられるインキ組成物および対応するワニスに関する。本発明のヒートセットインキ組成物および本発明のワニスは、２００℃から２４０℃の沸点を有する低沸点溶剤を含み、これはインキ組成物が印刷プロセス中で４０℃から６０℃までの印刷されたウェブの温度で乾燥することを許容する適当な量で配合物中に存在し、フルーティングを回避する。
【００１８】
本発明はさらに、非フルーティングヒートセットインキ組成物に関し、該組成物は、最大４５重量％までのピグメントまたはピグメントペースト、４０重量％よりも多いバインダー、１０重量％よりも多い１つ以上の溶剤、１重量％よりも多い少なくとも１つの２００℃から２４０℃の沸点を有する溶剤、および任意にさらに添加剤を含み、該インキ組成物は印刷プロセス中に、４０℃から６０℃の印刷されたウェブ温度で乾燥する。
【００１９】
本発明の組成物内に使用可能な好ましい低沸点溶剤の量は、１重量％（最終のインキ組成物に基づいて）よりも多く、より好ましくは５重量％（最終のインキ組成物に基づいて）よりも多く、特には１０から４０重量％（最終のインキ組成物に基づいて）である。
【００２０】
本発明に従う新規なインキ組成物を利用する印刷プロセス中においては、紙湿分が約３％に保持され、乾燥オーブン中でウェブが暴露される最高温度が好ましくはウェブがその初期水分含量よりも水を失い始める温度よりも低く維持される。すなわち、本発明のインキ組成物は、４０℃から６０℃、好ましくは４５℃から５５℃、最も好ましくは５０℃の温度の印刷されたウェブ温度ですでに乾燥する。
【００２１】
そのような低い乾燥温度で、溶剤蒸発のより速い速度が生じると予想され、それはプレスのインキ供給トレインにおいても起こると予想されるが、驚くべき事に本発明の新規なインキ組成物においてはそれは発現しない。
【００２２】
またさらに、低い乾燥温度のため、本発明のインキ組成物はヒートセット印刷プロセス中のエネルギーを節約する。印刷プロセスはヒートセットオフセット輪転印刷プロセスであることができる。
【００２３】
本発明によるインキ組成物で実行された印刷プロセスは、安定して稼働され、最終製品は標準インキを利用して得られた生成物と比較して、同様の光沢を有している。同じことは、最終印刷製品の密度にも当てはまる。
【００２４】
ヒートセット印刷用の、特にはヒートセットオフセット輪転印刷用の新規な非フルーティングインキ組成物は、好ましくは４０重量％よりも多いバインダー、１０重量％よりも多い１つ以上の溶剤、１重量％よりも多い少なくとも１つの２００℃から２４０℃の沸点を有する溶剤、および任意にさらに添加剤を含む。インキ組成物に有用なピグメントとしては、ドライピグメントおよびピグメントペースト、およびフラッシュピグメントが適する。
【００２５】
本発明の特に好ましい実施態様では、ヒートセット印刷用の非フルーティングインキ組成物は、５から４５重量％のピグメントまたはピグメントペースト、４０から８０重量％のバインダー、１０から４０重量％の１つ以上の溶剤、および任意にさらなる添加剤を含み、少なくとも１つの溶剤は２００℃から２４０℃の沸点を有し、少なくとも１重量％、好ましくは５重量％の量で配合物中に存在し、該インキ組成物は印刷プロセス中の４０℃から６０℃の印刷されたウェブ温度で乾燥する。ドライピグメントの場合に使用される好ましい量は、インキ組成物の重量の５重量％から２５重量％の間である。
【００２６】
さらなる溶剤（より高い沸点を有するもの）も配合物中に存在することができ、たとえば、０から３５重量％、好ましくは１０から２０重量％、最も好ましくは１５重量％で存在する。これらのさらなる溶剤は、Ｈａｌｔｅｒｍａｎｎ  ＰＫＷＦ  ４／７、Ｈａｌｔｅｒｍａｎｎ  ＰＫＷＦ  ４／７ＡＦｎｅｗ、Ｈａｌｔｅｒｍａｎｎ  ＰＫＷＦ  ４／７ＡＦ、Ｈａｌｔｅｒｍａｎｎ  ＰＫＷＦ  ４／７Ｓ、Ｃａｒｌｅｓｓ  Ｐａｒａｓｅｔ  ２６Ｌ、Ｃａｒｌｅｓｓ  Ｐａｒａｓｅｔ  ２６ＭまたはＣａｒｌｅｓｓＰａｒａｓｅｔ  ２６Ｈ（沸点範囲２４０から２７０℃、芳香族含有量０から２０％）から選ぶことができる。それらは、Ｈａｌｔｅｒｍａｎ  Ｐｒｏｄｕｃｔｓ（例えばハンブルグ、ドイツ）から商業上利用可能である。
【００２７】
使用される低沸点溶剤の沸点範囲は２００℃から２４０℃、好ましくは２１０℃から２３０℃、最も好ましくは２２０℃から２２５℃の間である。
【００２８】
より高い沸点を有する使用可能な溶剤の沸点範囲は、２３０℃から２８０℃、好ましくは２４０℃から２７０℃、最も好ましくは２５０℃から２６０℃の間である。
【００２９】
ピグメントは様々な公知の有機または無機顔料のいずれかであることができる。適しているものとしては、例えばＳｕｎｂｒｉｔｅ  Ｙｅｌｌｏｗ１３（黄色）、Ｓｙｍｕｌｅｒ  Ｃａｒｍ  ６Ｂ３０６（マゼンタ）、Ｐｈｔａｌｏ  Ｂｌｕｅ  ３４０５（シアン）、Ｅｌｆｔｅｘ  ２２５（カーボンブラック）があげられる．ピグメントは、乾燥ドライまたはペースト形態で使用することができる。このピグメントペーストは、Ｅｃｏｎｏｍｉｃｓ  Ｙｅｌｌｏｗ  Ｄ７３−５５２９、Ｍａｇｅｎｔａ  Ｄ１９−６９５８、Ｍａｇｅｎｔａ  ＦＤＲ  Ｈ０７９、Ｃｙａｎ  ＦＤＢ−Ｈ０１０、Ｃｙａｎ  ＦＤＢ−Ｈ０１１、Ｂｌａｃｋ  Ｂａｓｅ  Ｐ２５、Ｂｌａｃｋ  Ｂａｓｅ  Ｐ４５、Ｂｌａｃｋ  Ｂａｓｅ  Ｅ４１０、Ｂｌａｃｋ  Ｂａｓｅ  ＸＰＢ  １４５であることができる。それらは、フォートリーのサンケミカル社から商業上利用可能である。
【００３０】
インキ組成物において使用可能なバインダーは本発明による低沸点溶剤を含むことができる。バインダーは樹脂を含んでおり、ワニス内に存在し、該ワニスも本発明により取り扱われる。本発明のインキ組成物内において有用なバインダーの例としては、Ａｋｚｏ  Ｓｅｔａｐｒｉｎｔ  Ｐ７９２０、イーストマンＫｒｕｍｂｈａａｒ  Ｋ２３７６、Ａｒｉｚｏｎａ  ＲＬ４３およびＣｒａｙ  Ｖａｌｌｅｙ  Ｔｅｒｇｒａｆ  ＮＤ１７１０があげられる。共に使用される樹脂として有用なバインダーの例としては、Ａｒｉｚｏｎａ  Ｓｙｌｖａｐｒｉｎｔ  ＲＬ４９、イーストマンＫｒｕｍｂｈａａｒ  Ｋ２８３３およびＣｒａｙ  Ｖａｌｌｅｙ  Ｔｅｒｇｒａｆ  ９０５があげられる。
【００３１】
新規なインキ組成物中において使用される低沸点溶剤（それらの溶剤はバインダーまたはワニス内に存在することができる）は、植物油由来であることができる。適しているものは、２１０℃から２３０℃の非常に低い沸点範囲を有する、脂肪酸エステルまたはエーテルまたはグリコールエーテルである。グリコールエーテルの例としては、ダウケミカルのＤｏｗａｎｏｌ（Ｒ）ＤＰｎＢ（ジプロピレン−ｎ−ブチルグリコール）およびＳａｓｏｌ  ＢＤＧ（ブチルジグリコール）があげられる。
【００３２】
インキ組成物またはワニスのために特に有用な溶剤は、２１０℃から２３０℃の非常に低い沸点範囲を有するミネラルオイルである。適するものの例としては、例えばＨａｌｔｅｒｍａｎｎ  ＰＫＷＦ  １／３ＡＦまたはＥｘｘｏｎ  Ｖａｒｓｏｌ  ８０または、Ｅｘｘｏｎ  Ｅｘｘｓｏｌ  Ｄ８０ミネラルオイルがあげられる。
【００３３】
本発明に従うインキ組成物は適切な量の添加剤をさらに含むことができる。
それらは、ピグメントのための湿潤剤、ラノリン（レベリング剤）、天然または合成ワックス、ポリエチレンまたはテフロン粉末から選ぶことができる。
【００３４】
添加剤は、スリップ性、耐摩耗性、および皮脂耐性のような表面特性を向上するために適当なものであることができる。ゲルワニスまたはそうでない任意の公知のヒートセットビヒクルを加えることができる。適切な流れ、粘度、タックおよび安定性を調節するために、適切な量の追加の溶剤を加えることができる。適当なワックスとしては、さらにハロゲン化炭化水素ワックスまたは脂肪酸アミドがあげられる。さらに、石油系ワックス、たとえば、完全に精製されたパラフィンワックスまたはミクロクリスタンワックスのようなワックスも、本発明のインキ組成物の中に存在することができる。
【００３５】
当該技術分野において公知のスリップ剤または摩擦剤も、本発明のインキ組成物の中に存在することができる。
本発明のインキ組成物は任意の便利な方法で調製されることができる。たとえば、３本ロールミル、混合およびろ過プロセスなどにより、公知のインキまたはビグメントディスパージョン技術に従って調製することができる。更に、本発明のインキは任意の公知で便利な方法で基体に適用されることができる。インキが印刷される基体は好ましくはウェブ紙である。
【００３６】
次の例は本発明を例証するために適合され、その範囲を何ら限定するものではない：
実施例１：
ワニス、「４／７ワニス」
以下の本発明のワニスは「４／７ワニス」と命名される。
それは、２４０℃から２７０℃の低沸点範囲（芳香族含有量１５％）を有するＨａｌｔｅｒｍａｎｎ  ＰＫＷＦ  ４／７ミネラルオイルを含む。ワニス中の主な樹脂は、低い粘度および良好な相溶性を有するＡｋｚｏ  Ｓｅｔａｐｒｉｎｔ  Ｐ７９２０である。類似するものは、イーストマンＫｒｕｍｂｈａａｒ  Ｋ２３７６、Ａｒｉｚｏｎａ  ＲＬ４３およびＣｒａｙＶａｌｌｅｙ  Ｔｅｒｇｒａｆ  ＮＤ１７１０である。共に使用される樹脂Ａｒｉｚｏｎａ  Ｓｙｌｖａｐｒｉｎｔ  ＲＬ４９は中程度の粘度、中程度の相溶性、およびゲル反応性を有している。類似するものは、イーストマンＫｒｕｍｂｈａａｒ  Ｋ２８３３およびＣｒａｙ  Ｖａｌｌｅｙ  Ｔｅｒｇｒａｆ  ９０５である。ワニスはＳａｓｏｌ  Ｄｏｒｏｘ  Ｄ５６１でゲルにされ、タックを減少させられた。
【００３７】
樹脂は溶剤と添加剤中で薄められ、１７５℃に熱され、３０分撹拌された。その後、４／７ワニスは、１６０℃に冷却され、ゲル化剤（溶剤で４．１％に希釈された）が加えられ、さらに３０分撹拌された。ワニスのレオロジーおよびタックがチェックされた後、ワニスは１３０℃に冷却され排出された。
次の表に、ワニスの成分の全体を示す：
【００３８】
【表１】
2008509230.tif 000002
【００３９】
実施例２：
ワニス、「１／３ワニス」
以下の本発明のワニスは「１／３ワニス」と命名される。
１／３ワニスは、２１０℃から２３０℃の非常に低い沸点範囲（芳香族含有量１％未満）を有するＨａｌｔｅｒｍａｎｎ  ＰＫＷＦ  １／３ＡＦを含む。ワニス中の主な樹脂は、低い粘度および良好な相溶性を有するＡｋｚｏ  Ｓｅｔａｐｒｉｎｔ  Ｐ７９２０である。類似するものは、イーストマンＫｒｕｍｂｈａａｒ  Ｋ２３７６、Ａｒｉｚｏｎａ  ＲＬ４３およびＣｒａｙＶａｌｌｅｙ  Ｔｅｒｇｒａｆ  ＮＤ１７１０である。共に使用される樹脂Ａｒｉｚｏｎａ  Ｓｙｌｖａｐｒｉｎｔ  ＲＬ４９は中程度の粘度、中程度の相溶性、およびゲル反応性を有している。類似するものは、イーストマンＫｒｕｍｂｈａａｒ  Ｋ２８３３およびＣｒａｙ  Ｖａｌｌｅｙ  Ｔｅｒｇｒａｆ  ９０５である。ワニスはＳａｓｏｌ  Ｄｏｒｏｘ  Ｄ５６１でゲルにされ、タックを減少させられた。
【００４０】
樹脂は溶剤と添加剤中で薄められ、１６０℃に熱され、３０分撹拌された。その後、ゲル化剤（溶剤で３．８％に希釈された）が加えられ、さらに３０分撹拌された。ワニスのレオロジーおよびタックがチェックされた後、ワニスは１３０℃に冷却され排出された。次の表に、ワニスの成分の全体を示す：
【００４１】
【表２】
2008509230.tif 000003
【００４２】
本発明のワニスは、実施例１および２に記載されたように非フルーティングヒートセットインキ組成物を調製するために適する。それらの組成物は次の実施例に記載されている：
【００４３】
実施例３：
非フルーティングヒートセットインキ組成物
シリーズ１０００インキは、「４／７ワニス」およびＣａｒｌｅｓｓ  Ｐａｒａｓｅｔ  ２６Ｌのインキ溶剤（２４０−２７０℃の沸点範囲、芳香族含有量１％未満）に基づく。インキ組成物はドライピグメントで作られた。インキ配合物中には、より低い沸点範囲を有するミネラルオイルが選ばれ、脂肪成分および可塑剤ＴＸＩＢは選択されなかった。より薄いインキフィルムはインキの乾燥を速くする。紙シートの改善された摩擦抵抗および良好なスリップのため、少量のワックスが使用された。
シリーズ１０００インキ組成：
【００４４】
【表３】
2008509230.tif 000004
インキの成分は６０℃までの温度で溶解器中で混合された。
【００４５】
実施例４：
非フルーティングヒートセットインキ組成物
シリーズ２０００は、「４／７ワニス」および「１／３ワニス」に基づく。インキ組成物はドライピグメントで作られた。インキ配合物中には、より低い沸点範囲を有するミネラルオイルが選ばれ、脂肪成分および可塑剤ＴＸＩＢは選択されなかった。より薄いインキフィルムはインキの乾燥を速くする。紙シートの改善された摩擦抵抗および良好なスリップのため、少量のワックスが使用された。
シリーズ２０００インキの組成：
【００４６】
【表４】
2008509230.tif 000005
インキの成分は６０℃までの温度で溶解器中で混合された。
【００４７】
実施例５：
非フルーティングヒートセットインキ組成物
シリーズ３０００インキは「１／３ワニス」に基づく。
インキ組成物はピグメントぺーストで作られた。インキ配合物中には、より低い沸点範囲を有するミネラルオイルが選ばれ、脂肪成分および可塑剤ＴＸＩＢは選択されなかった。より薄いインキフィルムはインキの乾燥を速くする。紙シートの改善された摩擦抵抗および良好なスリップのため、少量のワックスが使用された。
シリーズ３０００インキの組成：
【００４８】
【表５】
2008509230.tif 000006
インキの成分は６０℃までの温度で溶解器中で混合された。
【００４９】
実施例６：
非フルーティングヒートセットインキ組成物
シリーズ５０００は、「４／のワニス」および「１／３ワニス」に基づく。
インキ組成物はピグメントペーストで作られた。インキ組成物はドライピグメントで作られた。インキ配合物中には、より低い沸点範囲を有するミネラルオイルが選ばれ、脂肪成分および可塑剤ＴＸＩＢは選択されなかった。より薄いインキフィルムはインキの乾燥を速くする。紙シートの改善された摩擦抵抗および良好なスリップのため、少量のワックスが使用された。
シリーズ５０００インキの組成：
【００５０】
【表６】
2008509230.tif 000007
インキの成分は６０℃までの温度で溶解器中で混合された。
【００５１】
実施例７：
フルーティング効果のない印刷プロセス
印刷プロセスにおいては、ＵＰＭ  Ｃｏｔｅ５７ｇ／ｍ２またはＳｔｏｒａＥｎｓｏ  Ｎｅｏｐｒｅｓｓ  ６０ｇ／ｍ２の紙が使用された。実施例３から６のインキ組成物が異なる温度で乾燥された。１２０℃から８５℃の印刷ウェブ温度では、強いフルーティング効果が観察された。しかしながら実施例３から６のインキ組成物は、４０℃から５３℃の低い印刷ウェブ温度では、観察可能なフルーティングなしで乾燥された。
【００５２】
実施例８：
ワニス、「ＸＶ−２０７５」
次のワニスは本発明によって「ＸＶ−２０７５」と命名される。
それは、２４０℃から２７０℃の低沸点範囲（芳香族含有量１５％）を有するＨａｌｔｅｒｍａｎｎ  ＰＫＷＦ  ４／７ミネラルオイル、および非常に低い１９０から２３０℃の沸点範囲（芳香族含有量１％未満）を備えたＨａｌｔｅｒｍａｎｎ  ＰＫＷＦ  １／３ＡＦミネラルオイルを含む。ワニス中の主な樹脂は高い粘度および低い相溶性を有しているＬａｗｔｅｒ  Ｕｌｔｒａｒｅｚ  ５８である。
【００５３】
樹脂は溶剤と添加剤中で薄められ、１８０℃に熱され、３０分撹拌された。ワニスのレオロジーおよびタックがチェックされた後、ワニスは１３０℃に、冷却され排出された。
次の表に、ワニスの成分の概略を示す：
【００５４】
【表７】
2008509230.tif 000008
【００５５】
実施例９：
ワニス、「ＸＶ−２０７９」
次のワニスは本発明によって「ＸＶ−２０７９」と命名される。
このワニスは、従来より商業的に利用可能なワニス（ワニスＸＶ−１５８８、Ｌａｗｔｅｒ  Ｉｎｔ．ベルギー）であるが、２４０から２７０℃の低い沸点範囲（芳香族含有量１％未満）を有するＨａｌｔｅｒｍａｎｎ  ＰＫＷＦ  ４／７ＡＦｎｅｗミネラルオイルに基づく。この組み合わせは市場では利用可能ではない。
【００５６】
実施例１０：
ワニス、「ゲル化されたＸＶ−２０７９」
次のワニスは本発明によって「ゲル化されたＸＶ−２０７９」と命名される。
従来より商業的に利用可能なワニス（ワニスＸＶ−１５８８、Ｌａｗｔｅｒ  Ｉｎｔ．ベルギー）であるが、２４０から２７０℃の低い沸点範囲（芳香族含有量１％未満）を有するＨａｌｔｅｒｍａｎｎ  ＰＫＷＦ  ４／７ＡＦｎｅｗミネラルオイルに基づき、タックを減少させるためにゲル化された。この組み合わせは市場では利用可能ではない。
【国際調査報告】
2008509230.tif 000009
2008509230.tif 000010
2008509230.tif 000011
2008509230.tif 000012
2008509230.tif 000013